СПОСОБ СЖИГАНИЯ УГЛЯ (ВАРИАНТЫ), УСТАНОВКА ДЛЯ СЖИГАНИЯ УГЛЯ И СПОСОБ УМЕНЬШЕНИЯ КОЛИЧЕСТВА СЕРЫ И РТУТИ, ВЫДЕЛЯЮЩИХСЯ ПРИ СЖИГАНИИ УГЛЯ (ВАРИАНТЫ)

1. Способ сжигания угля с уменьшением количества выбрасываемой в атмосферу ртути, характеризующийся добавлением в уголь жидкой сорбирующей композиции, содержащей бромид кальция, и твердой композиции включающей алюмосиликатный материал и по меньшей мере один порошок, содержащий кальций, выбранный из группы, включающей портланд-цемент, цементную пыль, известняковую пыль, оксид кальция, гидрооксид кальция и карбонат кальция, подачей угля в печь для сгорания угля, сжиганием угля, содержащего сорбент, в печи для сгорания с образованием золы и газообразных продуктов сгорания, измерением уровня содержания ртути в газообразных продуктах сгорания и регулированием количества сорбирующей композиции, добавляемой в уголь, в зависимости от измеренного уровня содержания ртути.
2. Способ по п.1, в котором в уголь добавляют водный раствор бромида кальция процессом разбрызгивания.
3. Способ по п.2, в котором жидкую сорбирующую композицию готовят на 20÷60 мас.%, состоящую из бромида кальция.
4. Способ по п.2, в котором в состав жидкой сорбирующей композиции дополнительно включают соединение, выбираемое из группы, включающей нитратное соединение, нитритное соединение и комбинация нитратного и нитритного соединений.
5. Способ по п.1, в котором алюмосиликатный материал включает монтмориллонит и/или каолин.
6. Способ по п.1, в котором осуществляют непрерывный мониторинг уровня содержания ртути.
7. Способ по п.1, в котором осуществляют периодический отбор проб и измерения уровня содержания ртути.
8. Установка для сжигания угля с пониженным количеством ртути, выбрасываемой за пределы установки за счет использования сорбирующей композиции, содержащей соединение брома и/или иода, алюмосиликатный материал и по меньшей мере один порошок, содержащий кальций, выбранный из группы включающей портланд-цемент, цементную пыль, известняковую пыль, оксид кальция, гидрооксид кальция и карбонат кальция, характеризующаяся печью для сжигания угля, содержащей камеру сгорания, конвективный путь для газообразных продуктов сгорания, движущихся от камеры сгорания к внешнему выходу конвективного пути, и устройство для сбора частиц, устанавливаемое на конвективном пути, аппаратом для подачи угля в печь для сжигания, аппаратом для измерения уровня содержания ртути, установленном на конвективном пути, аппаратом для загрузки сорбента в уголь перед его загрузкой в печь и контроллером, устанавленным для получения выходного сигнала от аппарата для измерения содержания ртути и связанным с аппаратом для загрузки сорбента.
9. Способ сжигания угля с уменьшенным количеством вредных элементов, выделяющихся в окружающую среду, характеризующийся добавлением в уголь сорбирующей ртуть композиции, включающей соединение галогена, и сорбирующей серу композиции, включающей алюмосиликатный материал и порошок содержащий кальций, сжиганием угля с образованием золы и газообразных продуктов сгорания и регулированием количества галогена, добавляемого в уголь, с учетом уровня содержания ртути.
10. Способ по п.9, в котором сорбирующая ртуть композиция включает соединение брома.
11. Способ по п.9, включающий добавление эффективного количества соединения брома к углю для связывания в золу по меньшей мере 90% ртути в расчете на общее количество ртути, содержащейся в угле.
12. Способ по п.9, в котором сорбирующая ртуть композиция включает бромид кальция.
13. Способ по п.9, в котором порошок содержащий кальций включает портланд-цемент и/или цементную пыль и/или известняковую пыль.
2
2
3
2
3
2
14. Способ по п.9, в котором сорбирующая серу композиция включает 60-71% СаО, 12-15% SiO, 4-18% АlO, 1-4% FeO, 0,5-1,5% МgO и 0,1-0,5% NaO.
15. Способ по п.9, в котором алюмосиликатный материал включает монтмориллонит и/или каолин.
16. Способ по п.9, в котором сорбирующая серу композиция включает по меньшей мере 2 мас.% кремнезема и по меньшей мере 2% глинозема.
17. Способ по п.9, включающий использование сорбирующей ртуть жидкой композиции, включающей соединение брома добавляемое к углю на этапе перед сжиганием.
18. Способ по п.17, в котором жидкая композиция включает бромид кальция.
19. Способ по п.9, включающий использование сорбирующей серу порошковую композицию, включающей соединение кальция.
20. Способ по п.19, в котором сорбирующая серу порошковая композиция включает алюмосиликатную глину и по меньшей мере один порошок, содержащий кальций, выбранный из группы включающей портландцемент, цементную пыль, известняковую пыль, оксид кальция, гидрооксид кальция и карбонат кальция.
21. Способ уменьшения количества ртути, выделяющейся в атмосферу при сжигании угля, содержащего ртуть, в установке для сжигания угля, которая состоит из печи и конвективного пути для газообразных продуктов сгорания, характеризующийся вводом сорбирующих ртуть и серу сорбентов к углю, сжиганием угля в печи с образованием золы и газообразных продуктов сгорания, измерением количества ртути в газообразных продуктах сгорания, регулированием количества добавляемой сорбирующей ртуть композиции в зависимости от измеренного количества ртути, в котором сорбирующая ртуть композиция включает соединение галогена, а сорбирующая серу композиция включает соединение кальция и/или алюмосиликатную глину.
22. Способ по п.21, в котором галоген является бромом.
23. Способ по п.21, в котором сорбирующая ртуть композиция включает бромид кальция.
24. Способ по п.23, в котором сорбирующая ртуть композиция является жидкой.
25. Способ по п.21, включающий добавление бромида кальция в количестве примерно от 0,01 до 5% мас. (по весу от общего веса угля).
26. Способ по п.21, в котором сорбирующая серу композиция, включающая по меньшей мере один порошок, содержащий кальций, выбранный из группы включающей портланд-цемент, цементную пыль, известняковую пыль, оксид кальция, гидрооксид кальция и карбонат кальция.
27. Способ уменьшения количества ртути, выделяющейся из печи при сжигании угля, характеризующийся использованием сорбирующей ртуть композиции, включающей соединение галогена и дополнительно включающей нитратное соединение, нитритное соединение или их комбинации, при сжигании угля в печи с образованием золы и газообразных продуктов сгорания, измерением количества ртути в газообразных продуктах сгорания, регулированием количества добавляемой сорбирующей ртуть композиции в зависимости от измеренного количества ртути.
28. Способ по п.27, в котором сорбирующая ртуть композиция включает бромид кальция.
29. Способ по п.27, в котором сорбирующая ртуть композиция включает нитрат кальция и/или нитрит кальция.
30. Способ по п.27, в котором соединение галогена является соединением брома.
31. Способ по п.27, дополнительно включающий добавление сорбирующей ртуть композиции, содержащей соединение галогена и по меньшей мере одно соединение, выбранное из группы соединений включающей нитрат, нитрит или их комбинацию, к газообразным продуктам сгорания, имеющим температуру от 815,6°С до 1482°С.
32. Способ по п.27, в котором сорбирующая ртуть композиция является жидкой.
33. Способ по п.27, в котором сорбирующая ртуть композиция является твердой.
34. Способ уменьшения количества ртути выделяющейся из печи при сжигании угля, в котором сорбирующая ртуть композиция включает соединения галогена и кальция, характеризующийся сжиганием угля в печи с образованием золы и газообразных продуктов сгорания, введением сорбирующей ртуть композиции в конвективный путь установки для сжигания угля, в которой газообразные продукты сгорания имеют температуру от 815,6°С до 1482°С, измерением количества ртути выходящего из печи, регулированием скорости введения сорбирующей ртуть композиции в зависимости от измеренного количества ртути.
35. Способ по п.34, в котором сорбирующая ртуть композиция включает бромид кальция.
36. Способ по п.34, в котором сорбирующая ртуть композиция дополнительно содержит нитратное соединение, нитритное соединение или их комбинацию.
37. Способ по п.34, в котором сорбирующая ртуть композиция является жидкой.
38. Способ по п.34, в котором сорбирующая ртуть композиция является твердой.
39. Способ уменьшения количества ртути, выделяющегося из печи в процессе сжигании угля, включающий загрузку угля в печь и сжигание угля в печи с образованием золы и газообразных продуктов горения, характеризующийся добавлением сорбирующей ртуть композиции, включающей соединения йода к углю до его сжигания в печи и/или введением сорбирующей ртуть композиции, включающей соединения йода в конвективный путь печи в зоне с температурой от 815,6°С до 1482°С, измерением количества ртути в газообразных продуктах горения, регулированием количества сорбирующей ртуть композиции вводимой в печь.
40. Способ по п.39, в котором сорбирующая ртуть композиция включает иодид кальция.
41. Способ по п.39, в котором сорбирующая ртуть композиция является жидкой.
42. Способ по п.39, в котором сорбирующая ртуть композиция является твердой.
43. Способ по п.39, в котором сорбирующая ртуть композиция дополнительно включает соединение кальция.
44. Способ по п.39, включающий добавление сорбирующей ртуть композиции, включающей соединение йода, к углю до его загрузки в печь.
45. Способ по п.39, включающий введение сорбирующей ртуть композиции, включающей соединение йода, в конвективный путь печи в зоне с температурой от 815,6°С до 1482°С.
46. Способ по п.39, включающий добавление сорбирующей ртуть композиции, включающей соединения йода к углю до его сжигания в печи и/или введением сорбирующей ртуть композиции, включающей соединения йода в конвективный путь печи в зоне с температурой от 815,6°С до 1482°С.
47. Способ уменьшения количества серы и/или других токсичных элементов, выделяющихся из печи в процессе сжигании угля в печи, характеризующийся добавлением сорбирующей композиции, включающей соединения кальция и брома к углю, сжиганием угля в присутствии сорбирующей композиции, включающей соединения кальция и брома с образованием золы и газообразных продуктов горения, измерением количества серы в газообразных продуктах горения и регулированием количества соединений на основе кальция, добавляемых к углю.
48. Способ по п.47, в котором по меньшей мере 90% ртути, содержащейся в угле, связывается в золу, что способствует уменьшению выбросов в окружающую среду.
49. Способ по п.47, дополнительно включающий регулирование количества добавляемых соединений на основе брома в зависимости от измеренного количества ртути в газообразных продуктах горения.
50. Способ по п.47, в котором сорбирующая композиция включает бромид кальция.
51. Способ по п.47, в котором сорбирующая композиция включает водный раствор содержащий 5-60% (по массе) бромида кальция.
52. Способ по п.47, в котором сорбирующая композиция включает неорганическую соль, содержащую бром.
53. Способ по п.47, в котором сорбирующая композиция включает бром содержащее органическое соединение.
54. Способ по п.47, в котором сорбирующая композиция включает оксид кальция, гидрооксид кальция, карбонат кальция, гидрокарбонат кальция, сульфат кальция, гидросульфат кальция, нитрат кальция, нитрит кальция, ацетат кальция, цитрат кальция, фосфат кальция или гидрофосфат кальция.
55. Способ по п.47, в котором сорбирующая композиция включает кальций содержащий минерал.
56. Способ по п.47, в котором сорбирующая композиция включает кальций, содержащее органическое соединение.
57. Способ по п.47, в котором сорбирующая композиция включает кальций, содержащие основные порошки.
58. Способ по п.57, в котором основные порошки выбраны из группы порошков включающей портланд-цемент, цементную пыль и изветсняковую пыль.
59. Способ по п.47, в котором сорбирующая композиция включает алюмосиликатную глину.
60. Способ уменьшения количества серосодержащих газов выделяющихся в атмосферу при сжигании угля в печи, в котором сорбирующая композиция, включающая бромид кальция, связывает в золу по меньшей мере 70% ртути, содержащейся в угле, характеризующийся добавлением сорбирующей композиции к углю перед сжиганием, подачей угля в печь, сжиганием угля в печи с образованием золы и газообразных продуктов горения, удалением золы от газообразных продуктов горения за счет захвата золы системой очистки от частиц расположенной в конвективных путях печи, измерением количества серы в газообразных продуктах горения.
61. Способ по п.60, в котором уголь включает лигнитный уголь.
62. Способ по п.60, в котором уголь включает битуминозный уголь.
63. Способ по п.60, в котором уголь включает антрацитный уголь.
64. Способ по п.60, дополнительно включающий регулирование скорости добавления сорбирующей композиции в зависимости от количества серы определенной в газообразных продуктах горения.
65. Способ по п.60, включающий добавление сорбирующей композиции в количестве примерно от 0,01 до 10% в расчете на массу угля.
66. Способ по п.60, включающий добавление сорбирующей композиции в количестве примерно от 0,1 до 1% в расчете на массу угля.
67. Способ по п.60, включающий добавление сорбирующей композиции в количестве примерно 0,3% в расчете на массу угля.
68. Способ по п.60, включающий добавление водного раствора бромида кальция к углю.
69. Способ по п.60, включающий помещение угля в печь еще в увлажненном состоянии после добавления водного раствора.
70. Способ по п.60, в котором сорбирующая композиция дополнительно включает по меньшей мере 2 мас.% кремнезема и по меньшей мере 2 мас.% глинозема.
71. Способ по п.60, в котором сорбирующая композиция включает по меньшей мере один порошок на основе кальция выбранный из группы порошков включающей цементную пыль, известняковую пыль и портланд-семент.
72. Способ по п.60, в котором сорбирующая композиция дополнительно содержит алюмосиликатную глину.
73. Способ по п.60, в котором связывается в золу по меньшей мере 90% ртути содержащейся в угле.
74. Способ уменьшения количества серосодержащих газов выделяющихся в атмосферу при сжигании угля в печи, в котором сорбирующая композиция включает бромид кальция, характеризующийся добавлением сорбирующей композиции к углю перед сжиганием, подачей угля в печь, сжиганием угля в печи с образованием золы и газообразных продуктов горения, измерением количества серы в газообразных продуктах горения.
75. Способ по п.74, в котором уголь включает лигнитный уголь.
76. Способ по п.74, в котором уголь включает битуминозный уголь.
77. Способ по п.74, в котором уголь включает антрацитный уголь.
78. Способ по п.74, дополнительно включающий регулирование скорости добавления сорбирующей композиции в зависимости от количества серы определенной в газообразных продуктах горения.
79. Способ по п.74, включающий добавление сорбирующей композиции в количестве примерно от 1 до 9% в расчете на массу угля.
80. Способ по п.74, включающий добавление водного раствора бромида кальция к углю.
81. Способ по п.74, включающий помещение угля в печь еще в увлажненном состоянии после добавления водного раствора.
82. Способ по п.74, в котором сорбирующая композиция дополнительно включает по меньшей мере 2 мас.% кремнезема и по меньшей мере 2 мас.% глинозема.
83. Способ по п.74, в котором сорбирующая композиция включает по меньшей мере один порошек на основе кальция выбранный из группы порошков включающей портланд-цемент, цементную пыль и известняковую пыль.
84. Способ по п.74, в котором сорбирующая композиция дополнительно включает алюмосиликатную глину.